(57)【要約】  本発明は、良好な水現像性を維持し、水現像液の繰り返し使用時および廃棄の際に、現像液中の分散物の付着および凝集を抑制することができる水現像性フレキソ印刷版原版、フレキソ印刷版および感光性樹脂組成物を提供すること課題とする。本発明の水現像性フレキソ印刷版原版は、感光層を有する水現像性フレキソ印刷版原版であって、感光層が、水分散性粒子を含有し、水分散性粒子が、ポリマーを含有するガラス転移温度が０℃以下のコアと、ポリマーを含有するガラス転移温度が１０℃以上のシェルとを有する、水現像性フレキソ印刷版原版である。【特許請求の範囲】
【請求項１】
感光層を有する水現像性フレキソ印刷版原版であって、
前記感光層が、水分散性粒子を含有し、
前記水分散性粒子が、ポリマーを含有するガラス転移温度が０℃以下のコアと、ポリマーを含有するガラス転移温度が１０℃以上のシェルとを有する、水現像性フレキソ印刷版原版。
【請求項２】
前記シェルのガラス転移温度が４０℃以上である、請求項１に記載の水現像性フレキソ印刷用原版。
【請求項３】
前記シェルに含まれるポリマーが、酸基含有モノマーに由来する構成単位を有し、前記酸基含有モノマーが有する酸基が、カルボキシ基、スルホ基、リン酸基、および、これらの塩からなる群から選択される少なくとも１種の酸基である、請求項１または２に記載の水現像性フレキソ印刷用原版。
【請求項４】
前記シェルに含まれるポリマーが、前記酸基含有モノマーに由来する構成単位を２〜１２質量％含有する、請求項３に記載の水現像性フレキソ印刷用原版。
【請求項５】
前記コアに含まれるポリマーが、炭素数２〜１２のアクリル酸エステル、炭素数６〜１４のメタクリル酸エステル、および、共役ジエン系炭化水素からなる群から選択される少なくとも１種のモノマーに由来する構成単位を有する重合体である、請求項１〜４のいずれか１項に記載の水現像性フレキソ印刷用原版。
【請求項６】
前記シェルの質量に対する前記コアの質量の比率が、１以上である、請求項１〜５のいずれか１項に記載の水現像性フレキソ印刷用原版。
【請求項７】
前記シェルに含まれるポリマーが、炭素数が６以上の脂環式炭化水素基を有するアクリル酸エステル、炭素数が６以上の脂環式炭化水素基を有するメタクリル酸エステル、アクリルアミド類、メタクリルアミド類、アクリロニトリル、および、メタクリロニトリルからなる群から選択される少なくとも１種のモノマーに由来する構成単位を有する重合体である、請求項１〜６のいずれか１項に記載の水現像性フレキソ印刷用原版。
【請求項８】
画像部と非画像部とを有するフレキソ印刷版であって、
前記画像部が、請求項１〜７のいずれか１項に記載の水現像性フレキソ印刷用原版が有する感光層を画像様に露光し、現像することにより得られる画像部である、フレキソ印刷版。
【請求項９】
水分散性粒子、疎水性ポリマー、光重合性モノマー、および、光重合開始剤を含有し、
前記水分散性粒子が、ポリマーを含有するガラス転移温度が０℃以下のコアと、ポリマーを含有するガラス転移温度が１０℃以上のシェルとを有する水分散性粒子である、感光性樹脂組成物。
【請求項１０】
前記シェルのガラス転移温度が４０℃以上である、請求項９に記載の感光性樹脂組成物。
【請求項１１】
前記シェルに含まれるポリマーが、酸基含有モノマーに由来する構成単位を有し、前記酸基含有モノマーが有する酸基が、カルボキシ基、スルホ基、リン酸基、および、これらの塩からなる群から選択される少なくとも１種の酸基である、請求項９または１０に記載の感光性樹脂組成物。
【請求項１２】
前記シェルに含まれるポリマーが、前記酸基含有モノマーに由来する構成単位を２〜１２質量％含有する、請求項１１に記載の感光性樹脂組成物。
【請求項１３】
前記コアに含まれるポリマーが、炭素数２〜１２のアクリル酸エステル、炭素数６〜１４のメタクリル酸エステル、および、共役ジエン系炭化水素からなる群から選択される少なくとも１種のモノマーに由来する構成単位を有する重合体である、請求項９〜１２のいずれか１項に記載の感光性樹脂組成物。
【請求項１４】
前記シェルの質量に対する前記コアの質量の比率が、１以上である、請求項９〜１３のいずれか１項に記載の感光性樹脂組成物。
【請求項１５】
前記シェルに含まれるポリマーが、炭素数が６以上の脂環式炭化水素基を有するアクリル酸エステル、炭素数が６以上の脂環式炭化水素基を有するメタクリル酸エステル、アクリルアミド類、メタクリルアミド類、アクリロニトリル、および、メタクリロニトリルからなる群から選択される少なくとも１種のモノマーに由来する構成単位を有する重合体である、請求項９〜１４のいずれか１項に記載の感光性樹脂組成物。
【発明の詳細な説明】
【技術分野】
【０００１】
本発明は、水現像性フレキソ印刷版原版、フレキソ印刷版および感光性樹脂組成物に関する。
【背景技術】
【０００２】
近年、作業環境改善や地球環境の保全の観点から有機溶剤の使用を減らそうという動きが各種産業界から出ており、印刷に用いる感光性のフレキソ印刷版の製版工程においても水性現像可能な感光性樹脂版の使用が増えつつある状況にある。【０００３】
例えば、特許文献１には、「少なくとも（Ａ）水分散ラテックスから得られる疎水性重合体、（Ｂ）親水性重合体、（Ｃ）エチレン性二重結合不飽和化合物及び（Ｄ）光重合開始剤を含む感光性樹脂組成物において、(Ａ）成分の水分散ラテックスから得られる疎水性重合体がポリブタジエン、アクリロニトリル−ブタジエン共重合体及びメチルメタクリレート系共重合体の３種類からなることを特徴とするフレキソ印刷版用感光性樹脂組成物」が記載されており（［請求項１］）、これを用いて得られた感光性樹脂層と支持体とが積層されたフレキソ印刷用感光性樹脂原版が記載されている（［請求項５］）。【０００４】
また、特許文献２には、「少なくとも、（Ａ）親水性共重合体、（Ｂ）エラストマー、（Ｃ）重合性不飽和単量体、（Ｄ）共役ジエン化合物に由来する繰り返し単位を含み、かつ、少なくとも一種類の繰り返し単位中にカルボキシル基を有するポリマーを含む可塑剤、及び、（Ｅ）光重合開始材、を含有するフレキソ印刷用感光性樹脂組成物」が記載されており（［請求項１］）、これを用いたフレキソ印刷原版が記載されている（［請求項８］）。
【先行技術文献】
【特許文献】
【０００５】
【特許文献１】特開２０１０−２５６８６０号公報
【特許文献２】特開２０１７−０７６０５９号公報
【発明の概要】
【発明が解決しようとする課題】
【０００６】
本発明者らは、特許文献１および２に記載された水現像性フレキソ印刷版原版について検討したところ、水性現像液を用いた画像再現性（以下、「水現像性」と略す。）が良好であることが分かったが、この水性現像液を１回以上の現像に用いた後においては、現像液として再利用すると、印刷版上に残存した現像液を水で洗浄（リンス）する際に、現像液中の分散物が印刷版上に付着して被印刷物に汚れが発生することがあり、また、使用済みの現像液として廃棄すると、排水系内の水により希釈される際に、現像液中の分散物が凝集し、排水管内を詰まらせる問題があることを明らかとした。【０００７】
そこで、本発明は、良好な水現像性を維持し、水現像液の繰り返し使用時および廃棄の際に、現像液中の分散物の付着および凝集を抑制することができる水現像性フレキソ印刷版原版、フレキソ印刷版および感光性樹脂組成物を提供することを課題とする。
【課題を解決するための手段】
【０００８】
本発明者らは、上記課題を達成すべく鋭意検討した結果、ポリマーを含有するガラス転移温度が０℃以下のコアと、ポリマーを含有するガラス転移温度が１０℃以上のシェルとを有する水分散性粒子を含有する感光層または感光性樹脂組成物を用いることにより、良好な水現像性を維持し、水現像液の繰り返し使用時および廃棄の際に、現像液中の分散物の付着および凝集を抑制することができることを見出し、本発明を完成させた。
すなわち、本発明者らは、以下の構成により上記課題を達成することができることを見出した。【０００９】
［１］  感光層を有する水現像性フレキソ印刷版原版であって、
感光層が、水分散性粒子を含有し、
水分散性粒子が、ポリマーを含有するガラス転移温度が０℃以下のコアと、ポリマーを含有するガラス転移温度が１０℃以上のシェルとを有する、水現像性フレキソ印刷版原版。
［２］  シェルのガラス転移温度が４０℃以上である、［１］に記載の水現像性フレキソ印刷用原版。
［３］  シェルに含まれるポリマーが、酸基含有モノマーに由来する構成単位を有し、酸基含有モノマーが有する酸基が、カルボキシ基、スルホ基、リン酸基、および、これらの塩からなる群から選択される少なくとも１種の酸基である、［１］または［２］に記載の水現像性フレキソ印刷用原版。
［４］  シェルに含まれるポリマーが、酸基含有モノマーに由来する構成単位を２〜１２質量％含有する、［３］に記載の水現像性フレキソ印刷用原版。
［５］  コアに含まれるポリマーが、炭素数２〜１２のアクリル酸エステル、炭素数６〜１４のメタクリル酸エステル、および、共役ジエン系炭化水素からなる群から選択される少なくとも１種のモノマーに由来する構成単位を有する重合体である、［１］〜［４］のいずれかに記載の水現像性フレキソ印刷用原版。
［６］  シェルの質量に対するコアの質量の比率が、１以上である、［１］〜［５］のいずれかに記載の水現像性フレキソ印刷用原版。
［７］  シェルに含まれるポリマーが、炭素数が６以上の脂環式炭化水素基を有するアクリル酸エステル、炭素数が６以上の脂環式炭化水素基を有するメタクリル酸エステル、アクリルアミド類、メタクリルアミド類、アクリロニトリル、および、メタクリロニトリルからなる群から選択される少なくとも１種のモノマーに由来する構成単位を有する重合体である、［１］〜［６］のいずれかに記載の水現像性フレキソ印刷用原版。【００１０】
［８］  画像部と非画像部とを有するフレキソ印刷版であって、
画像部が、［１］〜［７］のいずれかに記載の水現像性フレキソ印刷用原版が有する感光層を画像様に露光し、現像することにより得られる画像部である、フレキソ印刷版。【００１１】
［９］  水分散性粒子、疎水性ポリマー、光重合性モノマー、および、光重合開始剤を含有し、
水分散性粒子が、ポリマーを含有するガラス転移温度が０℃以下のコアと、ポリマーを含有するガラス転移温度が１０℃以上のシェルとを有する水分散性粒子である、感光性樹脂組成物。
［１０］  シェルのガラス転移温度が４０℃以上である、［９］に記載の感光性樹脂組成物。
［１１］  シェルに含まれるポリマーが、酸基含有モノマーに由来する構成単位を有し、酸基含有モノマーが有する酸基が、カルボキシ基、スルホ基、リン酸基、および、これらの塩からなる群から選択される少なくとも１種の酸基である、［９］または［１０］に記載の感光性樹脂組成物。
［１２］  シェルに含まれるポリマーが、酸基含有モノマーに由来する構成単位を２〜１２質量％含有する、［１１］に記載の感光性樹脂組成物。
［１３］  コアに含まれるポリマーが、炭素数２〜１２のアクリル酸エステル、炭素数６〜１４のメタクリル酸エステル、および、共役ジエン系炭化水素からなる群から選択される少なくとも１種のモノマーに由来する構成単位を有する重合体である、［９］〜［１２］のいずれかに記載の感光性樹脂組成物。
［１４］  シェルの質量に対するコアの質量の比率が、１以上である、［９］〜［１３］のいずれかに記載の感光性樹脂組成物。
［１５］  シェルに含まれるポリマーが、炭素数が６以上の脂環式炭化水素基を有するアクリル酸エステル、炭素数が６以上の脂環式炭化水素基を有するメタクリル酸エステル、アクリルアミド類、メタクリルアミド類、アクリロニトリル、および、メタクリロニトリルからなる群から選択される少なくとも１種のモノマーに由来する構成単位を有する重合体である、［９］〜［１４］のいずれかに記載の感光性樹脂組成物。
【発明の効果】
【００１２】
本発明によれば、良好な水現像性を維持し、水現像液の繰り返し使用時および廃棄の際に、現像液中の分散物の付着および凝集を抑制することができる水現像性フレキソ印刷版原版、フレキソ印刷版および感光性樹脂組成物を提供することができる。
【発明を実施するための形態】
【００１３】
以下、本発明について詳細に説明する。
以下に記載する構成要件の説明は、本発明の代表的な実施態様に基づいてなされることがあるが、本発明はそのような実施態様に限定されるものではない。
なお、本明細書において、「〜」を用いて表される数値範囲は、「〜」の前後に記載される数値を下限値および上限値として含む範囲を意味する。
また、本明細書において、各成分は、各成分に該当する物質を１種単独でも用いても、２種以上を併用してもよい。ここで、各成分について２種以上の物質を併用する場合、その成分についての含有量とは、特段の断りが無い限り、併用した物質の合計の含有量を指す。
また、本明細書において、「（メタ）アクリレート」は、「アクリレート」または「メタクリレート」を表す表記であり、「（メタ）アクリル」は、「アクリル」または「メタクリル」を表す表記であり、「（メタ）アクリロイル」は、「アクリロイル」または「メタクリロイル」を表す表記である。
【００１４】
［水現像性フレキソ印刷版原版］
本発明の水現像性フレキソ印刷版原版（以下、「本発明の印刷版原版」とも略す。）は、水分散性粒子を含有する感光層を有する水現像性フレキソ印刷版原版である。
また、水分散性粒子は、ポリマーを含有するガラス転移温度が０℃以下のコアと、ポリマーを含有するガラス転移温度が１０℃以上のシェルとを有するコアシェル粒子である。
【００１５】
本発明においては、上述した通り、ポリマーを含有するガラス転移温度が０℃以下のコアと、ポリマーを含有するガラス転移温度が１０℃以上のシェルとを有する水分散性粒子を含有する感光層を用いることにより、良好な水現像性を維持し、水現像液の繰り返し使用時および廃棄の際に、現像液中の分散物の付着および凝集を抑制することができる。
これは、詳細には明らかではないが、本発明者らは以下のように推測している。
まず、水性現像液は、通常、２回以上の現像に繰り返して用いられるが、例えば、２回目の現像に用いる現像液には、１回目の現像によりフレキソ印刷版原版から除去された版材、すなわち、未露光部（未硬化）の版材が分散物として存在することになる。
そして、後述する比較例に示す通り、ポリマーを含有するガラス転移温度が０℃以下のコアと、ポリマーを含有するガラス転移温度が１０℃未満のシェルとを有する水分散性粒子を含有させた場合、水現像性に劣り、現像液中の分散物の付着および凝集を抑制できないことが分かる。
そのため、本発明においては、ポリマーを含有するガラス転移温度が０℃以下のコアと、ポリマーを含有するガラス転移温度が１０℃以上のシェルとを有する水分散性粒子が、現像液中に存在する分散物にも含まれることにより、分散物に対する外力（例えば、希釈、撹拌など）を緩和し、分散物の変形や凝集を抑制することができたためであると考えられる。
以下に、本発明の印刷版原版が有する感光層について詳細に説明する。
【００１６】
〔感光層〕
本発明の印刷版原版が有する感光層は、上述したように、ポリマーを含有するガラス転移温度が０℃以下のコアと、ポリマーを含有するガラス転移温度が１０℃以上のシェルとを有する水分散性粒子を含有する。
ここで、ガラス転移温度の測定方法は、示差走査熱量計［セイコーインスツルメンツ（株）製 製品名「ＤＳＣ−６２００」］を用いて、ＪＩＳ Ｋ ７１２１（１９８７）（プラスチックの転移温度の測定方法）に準じた方法により求める。
具体的には、コアまたはシェルに含まれる材料を回収した３ｍｇの粉末サンプルを、窒素雰囲気下（ガスの流量；８０ｍｌ／分）で昇温（加熱速度；１０℃／分）させて２回測定し、２回目のデータを採用した。
なお、コアに含まれる材料とシェルに含まれる材料とを分離することが困難な場合は、水分散性粒子を回収した３ｍｇの粉末サンプルを用いて上記方法でガラス転移温度を測定し、観察される２つのガラス転移温度の中間の温度にて、水分散性粒子を含む水分散液を乾燥させた後に、粒子の融着により連続膜になるか、粒子が融着せず連続膜にならないか（粉末状になる）によって、コアおよびシェルのガラス転移温度を特定することができる。例えば、−２０℃と５０℃がガラス転移温度として観察された場合、２０℃で水分散性粒子を含む水分散液を乾燥させた後に、連続膜になれば−２０℃がシェルのガラス転移温度であり、５０℃がコアのガラス転移温度であると判断でき、粉末状になればシェルのガラス転移温度が５０℃であり、コアのガラス転移温度が−２０℃であると判断することができる。
【００１７】
＜水分散性粒子＞
感光層に含まれる水分散性粒子は、上述したように、ポリマーを含有するガラス転移温度が０℃以下のコアと、ポリマーを含有するガラス転移温度が１０℃以上のシェルとを有するコアシェル粒子である。
ここで、シェルは、コアの表面の全面を覆うものに限らず、コアの表面の少なくとも一部を覆うものであってもよく、コアの表面を覆う中間層の表面の少なくとも一部を覆うものであってもよい。
【００１８】
本発明において、水分散性粒子の含有量は、感光層の全固形分質量に対して、１０〜７０質量％であることが好ましく、２０〜６０質量％であることがより好ましく、３０〜５０質量％であることが更に好ましい。
【００１９】
また、本発明において、水分散性粒子の平均粒子径は、均一なサイズの粒子を合成しやすい等の理由から、５〜５００ｎｍであることが好ましく、３０〜３００ｎｍであることがより好ましい。
ここで、平均粒子径は、水分散性粒子を含む水分散液を用い、動的光散乱法（Dynamic light scattering）により測定した値をいう。
【００２０】
（コア）
本発明においては、得られる感光層の膜弾性率の観点から、水分散性粒子のコアのガラス転移温度が−２０℃以下であることが好ましく、−４０℃以下であることがより好ましい。
【００２１】
また、本発明においては、得られる感光層の水性インキ耐性が良好となり、膜弾性率も向上する理由から、コアに含まれるポリマーが、疎水性のポリマーであることが好ましい。
ここで、ポリマーの疎水性は、得られる感光層の水性インキ耐性の観点から、ハンセン溶解度パラメータ（以下、単に「ＨＳＰ値」とも略す。）が８〜１２であることが好ましく、８．５〜１１であることがより好ましく、８．５〜１０．５であることが更に好ましい。
また、ＨＳＰ値の詳細については、Ｈａｎｓｅｎ，Ｃｈａｒｌｅｓ（２００７）．Ｈａｎｓｅｎ  Ｓｏｌｕｂｉｌｉｔｙ  Ｐａｒａｍｅｔｅｒｓ：  Ａ  ｕｓｅｒ’ｓ  ｈａｎｄｂｏｏｋ，Ｓｅｃｏｎｄ  Ｅｄｉｔｉｏｎ．  Ｂｏｃａ  Ｒａｔｏｎ，Ｆｌａ：ＣＲＣ  Ｐｒｅｓｓ．ＩＳＢＮ  ９７８０８４９３７２４８３に説明がある。
また、ＨＳＰ値は、以下のソフトウェアに化合物の構造式を入力することにより算出され、より詳細にはδｔｏｔａｌに該当する値である。ソフトウェアとしては、ＨＳＰｉＰ（Ｈａｎｓｅｎ  Ｓｏｌｕｂｉｌｉｔｙ  Ｐａｒａｍｅｔｅｒｓ  ｉｎ  Ｐｒａｃｔｉｃｅ）  ｖｅｒ４．１．０７が用いられる。
【００２２】
コアに含まれるポリマーとしては、例えば、炭素数２〜１２のアクリル酸エステル、炭素数６〜１４のメタクリル酸エステル、および、共役ジエン系炭化水素からなる群から選択される少なくとも１種のモノマーに由来する構成単位を有する重合体が好適に挙げられる。
炭素数２〜１２のアクリル酸エステルとしては、具体的には、例えば、アクリル酸エチル、アクリル酸ｎ−プロピル、アクリル酸イソプロピル、アクリル酸ｎ−ブチル、アクリル酸ｔ−ブチル、アクリル酸２−エチルヘキシル、アクリル酸ドデシルなどが挙げられる。
炭素数６〜１４のメタクリル酸エステルとしては、具体的には、例えば、メタクリル酸２−エチルヘキシル、メタクリル酸イソボルニル、メタクリル酸ドデシルなどが挙げられる。
共役ジエン系炭化水素としては、具体的には、例えば、１，３−ブタジエン、イソプレン、クロロプレンなどが挙げられる。
また、上述したモノマー以外に、上述したモノマーと共重合させるモノマーとして、例えば、スチレン、α−メチルスチレン、ｏ−メチルスチレン、ｍ−メチルスチレン、ｐ−メチルスチレン、アクリロニトリル、メタアクリロニトリル、塩化ビニル、塩化ビニリデン、アクリルアミド、メタアクリルアミド、メタアクリルアミド酢酸ビニル、上述した炭素数２〜１２のアクリル酸エステル以外のアクリル酸エステル、上述した炭素数６〜１４のメタクリル酸エステル以外のメタアクリル酸エステルなどを用いることができる。
【００２３】
（シェル）
本発明においては、水現像液の繰り返し使用時および廃棄の際に、現像液中の分散物の付着および凝集をより抑制することができる理由から、水分散性粒子のシェルのガラス転移温度が４０℃以上であることが好ましく、６０℃以上であることがより好ましい。
【００２４】
また、本発明においては、得られる感光層の水現像性がより良好となる理由から、シェルに含まれるポリマーが、酸基含有モノマーに由来する構成単位を有するポリマーであることが好ましい。
酸基としては、水現像性がより良好となり、水現像液の繰り返し使用時および廃棄の際に、現像液中の分散物の付着および凝集をより抑制することができる理由から、カルボン酸基（カルボキシ基）、スルホン酸（スルホ基）、リン酸基が好適に挙げられ、なかでも、カルボキシ基またはスルホ基であることが好ましい。
また、酸基は、塩の形態であってもよく、塩としては、具体的には、例えば、ナトリウム、カリウム、リチウム等のアルカリ金属塩；カルシウム、マグネシウム等のアルカリ土類金属塩；などが挙げられる。
酸基含有モノマーとしては、具体的には、例えば、アクリル酸、メタクリル酸、イタコン酸、クロトン酸、イソクロトン酸、マレイン酸、スチレンスルホン酸ナトリウムなどが挙げられる。
このようなポリマーは、得られる感光層の水性インキ耐性が良好となり、また、水現像性もより良好となる理由から、酸基含有モノマーに由来する構成単位を２〜１２質量％含有していることが好ましく、４〜１１質量％含有していることがより好ましく、５〜１０質量％含有していることが更に好ましい。
【００２５】
本発明においては、シェルに含まれるポリマーとしては、ラジカル重合可能なエチレン性不飽和結合を有する化合物に由来する構成単位を有するポリマーであることが好ましい。
ラジカル重合可能なエチレン性不飽和結合を有する化合物としては、上述した酸基含有モノマー以外に、例えば、Ｎ−ビニル化合物、アクリルアミド、メタクリルアミド等の含窒素ラジカル重合性化合物；アクリル酸エステル、メタクリル酸エステル、イタコン酸エステル、クロトン酸エステル、イソクロトン酸エステル、マレイン酸エステル等の不飽和カルボン酸エステルおよびこれらの塩；エチレン性不飽和基を有する無水物；アクリロニトリル；スチレン；不飽和ポリエステル、不飽和ポリエーテル、不飽和ポリアミド、不飽和ポリウレタン等のマクロモノマー；などが挙げられる。
【００２６】
本発明においては、水現像液の繰り返し使用時および廃棄の際に、現像液中の分散物の付着および凝集をより抑制することができる理由から、シェルに含まれるポリマーが、炭素数が６以上の脂環式炭化水素基を有するアクリル酸エステル、炭素数が６以上の脂環式炭化水素基を有するメタクリル酸エステル、アクリルアミド類、メタクリルアミド類、アクリロニトリル、および、メタクリロニトリルからなる群から選択される少なくとも１種のモノマーに由来する構成単位を有する重合体であることが好ましい。
ここで、炭素数が６以上の脂環式炭化水素基としては、具体的には、例えば、シクロヘキシル基、２−デカヒドロナフチル基、アダマンチル基、１−メチルアダマンチル基、２−メチルアダマンチル基、２−エチルアダマンチル基、２−ノルボルニル基、５,６−ジメチル−ノルボルニル基、３−メチル−２−ノルボルニル基、イソボルニル基、ジシクロペンタニル基、ジシクロペンテニル基などが挙げられる。
【００２７】
炭素数が６以上の脂環式炭化水素基を有する（メタ）アクリル酸エステルとしては、具体的には、例えば、（メタ）アクリル酸シクロヘキシル、（メタ）アクリル酸イソボルニル、（メタ）アクリル酸ジシクロペンタニル、（メタ）アクリル酸２−メチル−２−アダマンチルなどが挙げられる。
（メタ）アクリルアミド類としては、具体的には、例えば、アクリルアミド、メタクリルアミド、Ｎ−ブチルアクリルアミド、Ｎ，Ｎ−ジメチルアクリルアミド、Ｎ，Ｎ−ジイソプロピルアクリルアミド、Ｎ，Ｎ−ジブチルアクリルアミド、モルホリルアクリルアミド、ピペリジルアクリルアミド、Ｎ−ｔｅｒｔ−ブチルメタクリルアミドなどが挙げられる。
【００２８】
本発明においては、水分散性粒子のシェルは、溶剤インキに対する耐性の観点から、架橋していてもよい。そのため、シェルに含まれるポリマーは、光重合性モノマーや架橋剤と反応できるように、または、ポリマー同士で反応できるようにエチレン性不飽和基を分子末端あるいは分子内側鎖に含有していてもよい。
【００２９】
本発明においては、得られる感光層の水性インキ耐性が良好となり、膜弾性率も向上する理由から、シェルの質量に対するコアの質量の比率（コア／シェル）が、１以上であることが好ましく、１．４以上であることがより好ましく、２．０以上であることが更に好ましい。
【００３０】
本発明のフレキソ印刷版原版は、使用時に、感光層の上にネガフィルム（すでに画像が形成されているもの）を密着させる、いわゆるアナログ方式の印刷版原版であってもよいし、予め感光層の上に赤外線アブレーション層が密着している、いわゆるＣＴＰ（Ｃｏｍｐｕｔｅｒ ｔｏ ｐｌａｔｅ）方式に含まれるＬＡＭ（Ｌａｓｅｒ ａｂｌａｔｉｏｎ ｍａｓｋ）方式の印刷版原版であってもよい。
【００３１】
アナログ方式の印刷版原版は、基板上に、基板と感光層とを接着する接着剤などからなる接着層と、後述する本発明の感光性樹脂組成物からなる感光層と、感光層表面が粘着しないようにするための粘着防止層と、使用前において感光性樹脂組成物の傷を防止する保護フィルムと、がこの順で積層されたものからなる。
上記基板としては、具体的には、例えば、ポリエチレンテレフタレート（ＰＥＴ）フィルムなどのプラスチックフィルムもしくはプラスチックシート；ステンレス、アルミニウムなどの金属シート；ブタジエンゴムなどのゴムシート；等を挙げることができる。
なお、アナログ方式の印刷版原版は、使用時には、保護フィルムを剥がし、露出された粘着防止層の上に、予め画像が形成されているネガフィルムが密着される。
【００３２】
アナログ方式の印刷版原版は、例えば、基板の片面に予め接着剤を塗布し、保護フィルムの片面に予め粘着防止剤を塗布し、後述する本発明の感光性樹脂組成物を、予め接着剤を塗布した基板と予め粘着防止剤を塗布した保護フィルムとの間に挟み、感光性樹脂組成物の厚みが所定の厚みになるようにプレスすることにより、製造できる。
【００３３】
ＬＡＭ方式の印刷版原版は、アナログ方式の印刷版原版と比較して、感光層と保護フィルムとの間に赤外線アブレーション層を有する点が異なり、その他の構成についてはアナログ方式の印刷版原版と同様の構成である。すなわち、基板上に、接着層と、感光層と、赤外線アブレーション層と、保護フィルムと、がこの順で積層されたものからなる。ＬＡＭ方式の印刷版原版は、使用時には、保護フィルムを剥がし、赤外線アブレーション層が露出される。
【００３４】
赤外線アブレーション層は、赤外線レーザにより照射された部分を除去することが可能な層であり、それ自体は実用上のレベルで紫外線の透過を遮蔽できる機能を併せ持つ層であって、それに画像を形成することによりネガもしくはポジとしての役割をすることができるものである。
【００３５】
赤外線アブレーション層は、主に、バインダーである樹脂やゴム、赤外線吸収物質、紫外線吸収物質、可塑剤などで構成されている。赤外線アブレーション層は、例えば、上記材料を溶剤に溶かし、これを基材に塗布した後、乾燥させ溶剤を除去することにより製造できる。
【００３６】
ＬＡＭ方式の印刷版原版は、例えば、基板の片面に予め接着剤を塗布し、保護フィルムの片面に予め赤外線アブレーション層を塗布し、本発明に係る感光性樹脂組成物を、予め接着剤を塗布した基板と予め赤外線アブレーション層を塗布した保護フィルムとの間に挟み、感光性樹脂組成物の厚みが所定の厚みになるようにプレスすることにより、製造できる。
【００３７】
いずれの印刷版原版においても、感光層の厚みは、０．０１〜１０ｍｍの範囲内であることが好ましい。感光層の厚みが０．０１ｍｍ以上であれば、レリーフ深度を十分に確保できる。一方、感光層の厚みが１０ｍｍ以下であれば、印刷版原版の重さを抑えることができ、実用上、印刷版として使用することができる。
【００３８】
［フレキソ印刷版］
本発明のフレキソ印刷版は、画像部と非画像部とを有するフレキソ印刷版である。
また、本発明のフレキソ印刷版が有する画像部は、上述した本発明の印刷版原版が有する感光層を画像様に露光し、現像することにより得られる画像部である。
【００３９】
印刷版原版の感光層にレリーフ像を形成するには、まず、印刷版原版の基板側から紫外線照射を行う（裏露光）。
【００４０】
アナログ方式の印刷版原版を用いる場合、保護フィルムを剥がし、露出された粘着防止層の上に、予め画像が形成されているネガフィルムを密着させる。一方、ＬＡＭ方式の印刷版原版を用いる場合、保護フィルムを剥がし、露出された赤外線アブレーション層に赤外線レーザを照射するなどして所望の画像を形成する。
【００４１】
次いで、ネガフィルムあるいは赤外線アブレーション層の上から紫外線を照射することにより、感光層を硬化させる（主露光）。紫外線は、通常、３００〜４００ｎｍの波長の光を照射できる高圧水銀灯、超高圧水銀灯、メタルハライドランプ、キセノン灯、カーボンアーク灯、ケミカル灯などにより照射できる。感光層は、紫外線照射により、照射された部分が硬化する。ネガフィルムあるいは赤外線アブレーション層で覆われた感光層には、紫外線が照射された硬化部分と、紫外線が照射されていない未硬化部分とが生じる。
【００４２】
次いで、現像液中で感光層の未硬化部分を除去することにより、レリーフ像を形成する。現像液には、水系の現像液を用いる。水系の現像液は、水に、必要に応じて界面活性剤やｐＨ調整剤などを添加したものからなる。感光層の未硬化部分の除去は、例えばスプレー式現像装置やブラシ式洗い出し機などを用いて未硬化部分を洗い出すことにより行うことができる。
【００４３】
次いで、現像液から印刷版材を取り出してこれを乾燥させる。次いで、必要に応じて乾燥させた印刷版材全体に紫外線を照射する（後露光）。これにより、フレキソ印刷版が得られる。
【００４４】
［感光性樹脂組成物］
本発明の感光性樹脂組成物は、水分散性粒子（Ａ）、疎水性ポリマー（Ｂ）、光重合性モノマー（Ｃ）、および、光重合開始剤（Ｄ）を含有する樹脂組成物である。
また、本発明の感光性樹脂組成物においては、水分散性粒子（Ａ）が、ポリマーを含有するガラス転移温度が０℃以下のコアと、ポリマーを含有するガラス転移温度が１０℃以上のシェルとを有する水分散性粒子である。
以下に、本発明の感光性樹脂組成物が含有する水分散性粒子（Ａ）、疎水性ポリマー（Ｂ）、光重合性モノマー（Ｃ）および光重合開始剤（Ｄ）、ならびに、任意成分について詳細に説明する。
【００４５】
〔水分散性粒子（Ａ）〕
本発明の感光性樹脂組成物が含有する水分散性粒子（Ａ）は、ポリマーを含有するガラス転移温度が０℃以下のコアと、ポリマーを含有するガラス転移温度が１０℃以上のシェルとを有する水分散性粒子である。
ここで、水分散性粒子は、上述した本発明の印刷版原版において説明したものと同様である。
また、水分散性粒子（Ａ）は、水分散液に含まれる態様であってもよく、その場合の水分散性粒子（Ａ）の含有量（固形分濃度）は、５〜５０質量％であることが好ましく、１０〜４０質量％であることがより好ましく、１５〜３０質量％であることが更に好ましい。
【００４６】
〔疎水性ポリマー（Ｂ）〕
本発明の感光性樹脂組成物が含有する疎水性ポリマー（Ｂ）は、特に限定されず、例えば、熱可塑性ポリマーなどを用いることができる。
上記熱可塑性ポリマーは、熱可塑性を示すポリマーであれば特に限定されず、その具体例としては、ポリスチレン樹脂、ポリエステル樹脂、ポリアミド樹脂、ポリスルホン樹脂、ポリエーテルスルホン樹脂、ポリイミド樹脂、アクリル樹脂、アセタール樹脂、エポキシ樹脂、ポリカーボネート樹脂、ゴム、熱可塑性エラストマーなどが挙げられる。
これらのうち、柔軟で可撓性を有する膜が形成されやすくなる理由から、ゴム、熱可塑性エラストマーが好ましい。
【００４７】
上記ゴムとしては、具体的には、例えば、ブタジエンゴム（ＢＲ）、ニトリルゴム（ＮＢＲ）、アクリルゴム、エピクロルヒドリンゴム、ウレタンゴム、イソプレンゴム、スチレンイソプレンゴム、スチレンブタジエンゴム、エチレン−プロピレン共重合体、塩素化ポリエチレンなどが挙げられ、これらを１種単独で用いてもよく、２種以上を併用してもよい。これらのゴム材料のうち、水現像性がより良好となる理由、また、乾燥性および画像再現性の観点から、ブタジエンゴム（ＢＲ）およびニトリルゴム（ＮＢＲ）からなる群から選択される少なくとも１種のゴムであることが好ましい。
【００４８】
上記熱可塑性エラストマーとしては、ポリブタジエン系熱可塑性エラストマー、ポリイソプレン系熱可塑性エラストマー、ポリオレフィン系熱可塑性エラストマー、アクリル系熱可塑性エラストマーが挙げられる。具体的には、例えば、ＳＢ（ポリスチレン−ポリブタジエン）、ＳＢＳ（ポリスチレン−ポリブタジエン−ポリスチレン）、ＳＩＳ（ポリスチレン−ポリイソプレン−ポリスチレン）、ＳＥＢＳ（ポリスチレン−ポリエチレン／ポリブチレン−ポリスチレン）、ＡＢＳ（アクリロニトリルブタジエンスチレン共重合体）、ＡＣＭ（アクリル酸エステルゴム）、ＡＣＳ（アクリロニトリル塩素化ポリエチレンスチレン共重合体）、アクリロニトリルスチレン共重合体、シンジオタクチック１，２−ポリブタジエン、ポリメタクリル酸メチル−ポリアクリル酸ブチル−ポリメタクリル酸メチルなどが挙げられる。これらのうち、水現像性がより良好となる理由、また、乾燥性および画像再現性の観点から、ＳＢＳ、ＳＩＳが特に好ましい。
【００４９】
また、疎水性ポリマー（Ｂ）の疎水性は、ＨＳＰ値が８〜１２であることが好ましく、８．５〜１１であることがより好ましく、８．５〜１０．５であることが更に好ましい。
【００５０】
疎水性ポリマー（Ｂ）の含有量は、感光性樹脂組成物の固形分の全質量に対して５〜６０質量％であることが好ましく、１０〜４０質量％であることがより好ましい。
【００５１】
〔光重合性モノマー（Ｃ）〕
本発明の感光性樹脂組成物が含有する光重合性モノマー（Ｃ）は特に限定されず、従来公知のフレキソ印刷版に用いられている光重合性モノマーを用いることができる。
光重合性モノマー（Ｃ）としては、例えば、エチレン性不飽和化合物を挙げることができる。
上記エチレン性不飽和化合物としては、単官能エチレン性不飽和化合物であっても、多官能エチレン性不飽和化合物であってもよいが、多官能エチレン性不飽和化合物であることが好ましい。
【００５２】
多官能エチレン性不飽和化合物としては、例えば、末端エチレン性不飽和基を２〜２０個有する化合物が好適に挙げられ、具体的には、１，３−ブタンジオールジメタクリレート、１，４−ブタンジオールジアクリレート、１，４−ブタンジオールジメタクリレート、１，６−ヘキサンジオールジアクリレート、１，６−ヘキサンジオールジメタクリレート、１，９−ノナンジオールジアクリレート、１，９−ノナンジオールジメタクリレート、１，１２−ドデカンジオールジアクリレート、１，１２−ドデカンジオールジメタクリレート等のアルカンジオール（メタ）アクリレート化合物；
エチレングリコールジ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、プロピレングリコールジ（メタ）アクリレート、ジプロピレングリコールジ（メタ）アクリレート、トリプロピレングリコールジ（メタ）アクリレート、テトラプロピレングリコールジ（メタ）アクリレート、ポリプロピレングリコールジ（メタ）アクリレート、エトキシ化ネオペンチルグリコールジ（メタ）アクリレート、プロポキシ化ネオペンチルグリコールジ（メタ）アクリレート等のグリコールジ（メタ）アクリレート化合物；
エチレングリコールジビニルエーテル、ジエチレングリコールジビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、トリメチロールプロパントリビニルエーテル等のジ又はトリビニルエーテル化合物；
ビスフェノールＡジグリシジルエーテル（メタ）アクリル酸付加物、変性ビスフェノールＡジ（メタ）アクリレート、ビスフェノールＡのＰＯ付加物ジ（メタ）アクリレート、ビスフェノールＡのＥＯ付加物ジ（メタ）アクリレート等のビスフェノールＡのジ（メタ）アクリレート化合物；
ペンタエリスリトールトリ（メタ）アクリレート、ペンタエリスリトールテトラ（メタ）アクリレート、ジペンタエリスリトールテトラ（メタ）アクリレート、トリメチロールエタントリ（メタ）アクリレート、トリメチロールプロパントリ（メタ）アクリレート、テトラメチロールメタンテトラ（メタ）アクリレートなどの３価以上のアルコールのエステル化合物、ジアリルフタレート、トリアリルトリメリテート等のアリル化合物；
ビス（４−（メタ）アクリロキシポリエトキシフェニル）プロパン；
等が挙げられる。なお、ＰＯはプロピレンオキシド、ＥＯはエチレンオキシドを示す。
【００５３】
光重合性モノマー（Ｃ）の含有量は、感光性樹脂組成物の固形分の全質量に対して０．１〜３０質量％であることが好ましく、１〜２０質量％であることがより好ましい。
【００５４】
〔光重合開始剤（Ｄ）〕
本発明の感光性樹脂組成物が含有する光重合開始剤（Ｄ）は、上述した光重合性モノマーの光重合を開始させるものであれば特に限定されず、例えば、アルキルフェノン類、アセトフェノン類、ベンゾインエーテル類、ベンゾフェノン類、チオキサントン類、アントラキノン類、ベンジル類、ビアセチル類等の光重合開始剤を挙げることができる。
具体的には、例えば、ベンジルジメチルケタール、２−ヒドロキシ−２−メチル−１−フェニル−プロパン−１−オン、メチル−ｏ−ベンゾイルベンゾエート、１−ヒドロキシシクロヘキシルフェニルケトンなどを挙げることができる。
【００５５】
光重合開始剤（Ｄ）の含有量は、感度などの観点から、感光性樹脂組成物の固形分の全質量に対して０．３〜１５質量％であることが好ましく、０．５〜１０質量％であることがより好ましい。
【００５６】
〔可塑剤（Ｅ）〕
本発明の感光性樹脂組成物は、感光性樹脂組成物に柔軟性を付与する観点から、可塑剤（Ｅ）を含有することが好ましい。
【００５７】
可塑剤（Ｅ）としては、具体的には、液状ゴム、オイル、ポリエステル、リン酸系化合物などが挙げられる。
液状ゴムとしては、具体的には、例えば、液状のポリブタジエン、液状のポリイソプレン、または、これらをマレイン酸やエポキシ基により変性したものなどが挙げられる。
オイルとしては、具体的には、例えば、パラフィン、ナフテン、アロマなどが挙げられる。
ポリエステルとしては、具体的には、例えば、アジピン酸系ポリエステルなどが挙げられる。
リン酸系化合物としては、具体的には、例えば、リン酸エステルなどが挙げられる。
【００５８】
本発明においては、可塑剤（Ｅ）を含有する場合の含有量は、柔軟性の観点から、感光性樹脂組成物の固形分の全質量に対して０．１〜４０質量％であることが好ましく、５〜３０質量％であることがより好ましい。
【００５９】
〔界面活性剤（Ｆ）〕
本発明の感光性樹脂組成物は、水現像性をより向上させる観点から、界面活性剤（Ｆ）を含有していることが好ましい。
界面活性剤としては、カチオン性界面活性剤、アニオン性界面活性剤、ノニオン性界面活性剤を挙げることができる。なかでも、アニオン性界面活性剤が好ましい。
【００６０】
アニオン性界面活性剤としては、具体的には、例えば、
ラウリン酸ナトリウム、オレイン酸ナトリウム等の脂肪族カルボン酸塩；
ラウリル硫酸エステルナトリウム、セチル硫酸エステルナトリウム、オレイル硫酸エステルナトリウム等の高級アルコール硫酸エステル塩；
ポリオキシエチレンラウリルエーテル硫酸エステルナトリウム等のポリオキシエチレンアルキルエーテル硫酸エステル塩；
ポリオキシエチレンオクチルフェニルエーテル硫酸エステルナトリウム、ポリオキシエチレンノニルフェニルエーテル硫酸エステルナトリウム等のポリオキシエチレンアルキルアリルエーテル硫酸エステル塩；
アルキルジフェニルエーテルジスルホン酸塩、ドデシルスルホン酸ナトリウム、ジアルキルスルホコハク酸ナトリウム等のアルキルスルホン酸塩；
アルキルジスルホン酸塩、ドデシルベンゼンスルホン酸ナトリウム、ジブチルナフタレンスルホン酸ナトリウム、トリイソプロピルナフタレンスルホン酸ナトリウム等のアルキルアリルスルホン酸塩；
ラウリルリン酸モノエステルジナトリウム、ラウリルリン酸ジエステルナトリウム等の高級アルコールリン酸エステル塩；
ポリオキシエチレンラウリルエーテルリン酸モノエステルジナトリウム、ポリオキシエチレンラウリルエーテルリン酸ジエステルナトリウム等のポリオキシエチレンアルキルエーテルリン酸エステル塩；
等が挙げられる。これらは１種単独で用いてもよく、２種以上を併用してもよい。
【００６１】
これらのうち、感光性樹脂組成物の水現像性が更に良好となる理由から、アルキルスルホン酸塩、アルキルアリルスルホン酸塩などのスルホン酸系界面活性剤が好ましい。
【００６２】
本発明においては、界面活性剤（Ｆ）を含有する場合の含有量は、現像性や現像後の乾燥性の観点から、感光性樹脂組成物の固形分の全質量に対して０．１〜２０質量％であることが好ましく、１〜１０質量％であることがより好ましい。
【００６３】
〔重合禁止剤〕
本発明の樹脂組成物は、混練時の熱安定性を高める、貯蔵安定性を高めるなどの観点から、熱重合禁止剤（安定剤）を添加することができる。
熱重合禁止剤としては、フェノール類、ハイドロキノン類、カテコール類のものなどを挙げることができる。
感光性樹脂組成物中における熱重合禁止剤の含有量は、０．００１〜５質量％の範囲内が一般的である。
【００６４】
〔他の添加剤〕
本発明の樹脂組成物は、本発明の効果を阻害しない範囲において、種々の特性向上を目的として、さらに紫外線吸収剤、染料、顔料、消泡剤、香料などの他の添加剤を適宜添加することができる。
【実施例】
【００６５】
以下に、実施例を挙げて本発明を更に詳細に説明する。以下の実施例に示す材料、使用量、割合、処理内容、処理手順等は、本発明の趣旨を逸脱しない限り適宜変更することができる。したがって、本発明の範囲は以下に示す実施例により限定的に解釈されるべきものではない。【００６６】
〔合成例１〕
フラスコに、蒸留水１９３．８ｇとドデシルベンゼンスルホン酸ナトリウム３０％水溶液３ｇとを入れ、窒素ガス下に８０℃に加熱した。
次いで、１０９．４ｇの２−エチルヘキシルアクリレート、１．１２ｇのアリルメタクリレート、および、１．１２ｇの１，４−ブタンジオールジアクリレートの混合物の１２．５％を一度に添加した。
次いで、１．５ｍｌのリン酸ナトリウム７％水溶液と、１．５ｍｌの過硫酸アンモニウム５％水溶液とを添加した。モノマー混合物の残りは、温度を８３〜８８℃に保ちながら９０分間かけて添加した。
次いで、添加後反応混合物を８０〜８５℃で更に２時間加熱した後、ろ過し、粒子径９０ｎｍのコアを含むコアエマルジョンを得た。
次いで、フラスコに、得られたコアエマルジョン２００ｇと過硫酸カリウム０．０４８ｇとを添加した。３０分かけて蒸留水１３０．３ｇとドデシルベンゼンスルホン酸ナトリウム３０％水溶液１．５９ｇとを添加し、窒素ガス下に６０℃に加熱した。
次いで、メチルメタクリレート１６．７ｇとイソボルニルメタクリレート４．８ｇとメタクリル酸２．４ｇとの混合物を８０℃で６０分かけて添加した。
添加後、反応混合物を８０℃で９０分加熱し、コアの表面にシェルが形成された平均粒子径１００ｎｍの水分散性粒子Ａ−１を含むエマルジョンを得た。
なお、得られた水分散性粒子Ａ−１における、コアの質量に対するシェルの質量の比率（以下、「コア／シェル比」）は、３／１であった。
また、シェルに含まれるポリマーは、酸基含有モノマーに由来する構成単位を１０質量％含有していることが分かった。【００６７】
〔合成例２〕
撹拌機付きオートクレーブに、蒸留水１７０ｇ、１，３−ブタジエン１００ｇ、ｔ−ドデシルメルカプタン０．５ｇ、過硫酸カリウム０．３ｇ、ロジン酸ナトリウム２．５ｇ、および、水酸化ナトリウム０．１ｇを仕込み、７０℃で１５時間反応させた後、冷却して反応を終了させた。
得られた共役ジエン系共重合体ラテックスにつき、水蒸気蒸留にて未反応モノマーを除去し、数平均粒子径９０ｎｍのコア（共役ジエン系共重合体）を含むコアエマルジョンを得た。
次いで、フラスコに、コアエマルジョン２００ｇと過硫酸カリウム０．０４７ｇとを添加した。３０分かけて蒸留水１２７ｇとドデシルベンゼンスルホン酸ナトリウム３０％水溶液１．５５ｇを添加し、窒素ガス下に６０℃に加熱した。
次いで、メチルメタクリレート１６．３ｇとイソボルニルメタクリレート４．７ｇとメタクリル酸２．３ｇとの混合物を８０℃で６０分かけて添加した。
添加後、反応混合物を８０℃で９０分加熱し、コアの表面にシェルが形成された平均粒子径１００ｎｍの水分散性粒子Ａ−２を含むエマルジョンを得た。
なお、得られた水分散性粒子Ａ−２における、コアの質量に対するシェルの質量の比率（以下、「コア／シェル比」）は、３／１であった。
また、シェルに含まれるポリマーは、酸基含有モノマーに由来する構成単位を１０質量％含有していることが分かった。【００６８】
〔合成例３〜２９〕
下記表１および表２のコア組成、シェル組成に従って、合成例１または合成例２に準じ、水分散性粒子Ａ−３〜Ａ−２９を含むエマルジョンを合成した。
なお、得られた各水分散性粒子の平均粒子径は１００ｎｍであり、各水分散性粒子における、シェルの質量に対するコアの質量の比率（以下、「コア／シェル比」）は、下記表１および表２に示す通りである。
また、下記表１および表２中で使用している略語は、以下の通りである。
＜略語＞
・ＭＭＡ：メチルメタクリレート
・ＤＭＡ：ドデシルメタクリレート
・ＢＭＡ：ｎ−ブチルメタクリレート
・ＥＡ：エチルアクリレート
・ＢＡ：ｎ−ブチルアクリレート
・ｉ−ＢＡ：イソブチルアクリレート
・ＩＢＭＡ：イソボルニルメタクリレート
・ＤＣＰＭＡ：ジシクロペンタニルメタクリレート
・ＡＤＭＡ：アダマンチルメタクリレート
・ＡＡｍ：アクリルアミド
・ＡＮ：アクリロニトリル
・ＭＣＮ：メタクリロニトリル
・ＤＶＢ：ジビニルベンゼン
・ＭＡＡ：メタクリル酸
・ＭＡＡ−Ｎａ：メタクリル酸ナトリウム
・ＡＡ：アクリル酸
・ｐＳＳ−Ｎａ：スチレンスルホン酸ナトリウム
・ＡＭＰＳ：２−アクリルアミド−２−メチルプロパンスルホン酸
・ＡＭＰＳ−Ｎａ：２−アクリルアミド−２−メチルプロパンスルホン酸ナトリウム【００６９】
【表１】
2020039975.tif 000002
【表２】
2020039975.tif 000003
【００７０】
［実施例１］
〔赤外線アブレーション層／保護フィルム積層体の作製〕
カーボンブラック（三菱化学株式会社製、ＭＡ８）２８．８ｇと、アクリル樹脂（根上工業株式会社製、ハイパールＭ４５０１）２８．８ｇと、可塑剤（富士フイルム和光純薬株式会社製、Ｏ−アセチルクエン酸トリブチル）４．５ｇと、をメチルイソブチルケトン１０５．２ｇに加え、羽攪拌にて混合した。得られた混合液を三本ロールミルを用いて分散させ、固形分が１５質量％となるようにさらにメチルイソブチルケトンを加えて塗料を得た。次いで、厚さ１００μｍのＰＥＴフィルムに、乾燥後の塗膜の厚さが２μｍとなるように、バーコータで塗料を塗布し、１２０℃で５分乾燥させることにより、赤外線アブレーション層／保護フィルム積層体を得た。【００７１】
〔印刷用原版の作製〕
合成例１で合成した水分散性粒子Ａ−１を２５ｇ含むエマルジョン１００ｇと光重合性モノマーＣ−１としての多官能モノマー（日油株式会社製、１，９−ノナンジオールジメタクリレート）１５ｇとを混合し、１２０℃に加熱した乾燥機で２時間水分を蒸発させて、水分散性粒子と光重合性モノマーとの混合物を得た。この混合物と、疎水性ポリマーＢ−３としてのＳＢＳ（旭化成ケミカルズ株式会社製、タフプレン３１５）１７ｇと、可塑剤Ｅ−４としての液状ポリブタジエン（日本曹達株式会社製、Ｂ３０００）１７ｇと、界面活性剤Ｆ−１としてのラウリル酸ナトリウム（花王株式会社製、エマール０）４ｇとをニーダー中で４５分間混練した。その後、ニーダー中に、熱重合禁止剤Ｇ−１としての重合禁止剤〔精工化学株式会社製、ＭＥＨＱ（ハイドロキノンモノメチルエーテル）〕０．１ｇと、光重合開始剤Ｄ−１としてのイルガキュア６５１（ＢＡＳＦジャパン株式会社製）１ｇと、紫外線吸収剤Ｈ−１としてのチヌビン３２６（ＢＡＳＦジャパン株式会社製）０．０２ｇとを投入し、５分間混練して、感光性樹脂組成物を得た。このようにして得られた感光性樹脂組成物を、厚さ１２５μｍのＰＥＴフィルムの片面に予め接着剤を塗布した基板と、厚さ１００μｍのＰＥＴフィルムの片面に粘着防止剤を塗布した保護フィルムを用い、この保護フィルムと基板との間に感光性樹脂組成物を挟んで、感光性樹脂組成物の厚みが１ｍｍになるように１２０℃に加熱したプレス機でプレスすることにより、基板上に、接着剤層、感光性樹脂組成物よりなる感光層、粘着防止剤層、保護フィルムがこの順で積層された印刷用原版１を作製した。【００７２】
〔水現像性の評価〕
実施例１の印刷用原版１の保護フィルムを剥がした後、ノニオン系界面活性剤、炭酸ナトリウムを含有するｐＨ１０の現像液を入れたブラシ式洗い出し機により、液温４０℃で１５分間現像を行った。初期の版厚（１．１４ｍｍ）から現像後の版厚の差が１５分間の現像量（Ａ）とした。この１５分間の現像による洗い出し量を基に、０．６ｍｍを現像する時間（Ｘ）を算出し、現像時間とした。現像時間（Ｘ）は、以下の式より求めた。
Ｘ（分）＝（１５（分）／Ａ（ｍｍ））×０．６
なお、Ｘが２０分以下をＡ（実用可）、３０分以下をＢ（実用下限）、３０分超をＣ（実用不可）とした。結果を下記表３に示す。【００７３】
〔付着性および凝集性の評価〕
上記水現像を、同じ配合の印刷用原版１での現像を繰り返し、固形分濃度が５％の現像廃液を得た。この現像廃液の０．５ｇをポリプロピレン製容器に採取し、水道水で５０ｇに希釈した。その後、３０秒撹拌した後、１０分後のカス凝集状態を観察した。また、静置２４時間後に、容器の壁へのカスの付着状況を観察した。カスの凝集物及び容器壁への付着が認められないものをＡ（実用可）とし、気液界面にのみわずかに白線状のものが認められるものをＢ（実用下限）とし、凝集物あるいは容器壁への付着が認められるものをＣ（実用不可）とした。結果を下記表３に示す。【００７４】
［実施例２〜２６および比較例１〜４］
下記表３に記載の成分構成で実施例１と同様にして感光性樹脂組成物を調製した。
次いで、調製した各感光性樹脂組成物を用いた以外は、実施例１と同様にして印刷用原版を作製し、評価した。
なお、下記表３中で使用している略語は、以下の通りである。
＜疎水性ポリマー＞
・Ｂ−１：ＮＢＲ（日本ゼオン株式会社製、ニポールＤＮ４０１）
・Ｂ−２：ＢＲ（日本ゼオン株式会社製、ニポールＢＲ１２２０）
・Ｂ−３：ＳＢＳ（旭化成ケミカルズ株式会社製、タフプレン３１５）
・Ｂ−４：ＳＩＳ（ＪＳＲ株式会社製、ＳＩＳ５２５０）
・Ｂ−５：ポリメタクリル酸メチル−ポリアクリル酸ブチル−ポリメタクリル酸メチル（株式会社クラレ製、クラリティＬＡ２１４０）
＜光重合性モノマー＞
・Ｃ−１：多官能モノマー（日油株式会社製、１，９−ノナンジオールジメタクリレート）
・Ｃ−２：多官能モノマー（共栄社化学株式会社製、１，６−ヘキサンジオールジメタクリレート）
・Ｃ−３：単官能モノマー（共栄社化学株式会社製、ラウリルメタクリレート）
＜光重合開始剤＞
・Ｄ−１：ＢＡＳＦジャパン株式会社製、イルガキュア６５１
・Ｄ−２：ＢＡＳＦジャパン株式会社製、イルガキュア１８４
＜可塑剤＞
・Ｅ−１：アジピン酸ビス（２−ブトキシエチル）（株式会社ＡＤＥＫＡ製、ＲＳ−５４０）
・Ｅ−２：流動パラフィン（エッソ石油株式会社製、クリストール７０）
・Ｅ−３：液状ポリブタジエン（株式会社クラレ製、ＬＢＲ−３５２）
・Ｅ−４：液状ポリブタジエン（日本曹達株式会社製、Ｂ３０００）
・Ｅ−５：アクリル系液状ポリマー（株式会社クラレ製、ＬＡ１１１４）
＜界面活性剤＞
・Ｆ−１：ラウリル酸ナトリウム（花王株式会社製、エマール０）
・Ｆ−２：アルキルベンゼンスルホン酸ナトリウム（日油株式会社製、ニューレックスＲ）
＜その他成分＞
・Ｇ−１：重合禁止剤〔精工化学株式会社製、ＭＥＨＱ（ハイドロキノンモノメチルエーテル）〕
・Ｈ−１：紫外線吸収剤（ＢＡＳＦジャパン株式会社製、チヌビン３２６）【００７５】
【表３】
2020039975.tif 000004
【００７６】
上記表１〜表３に示す通り、ポリマーを含有するガラス転移温度が０℃以下のコアと、ポリマーを含有するガラス転移温度が１０℃未満のシェルとを有する水分散性粒子Ａ−２７〜Ａ−３０を含有する感光層を有するフレキソ印刷版原版は、いずれも、水現像性に劣り、現像液中の分散物の付着および凝集を抑制できないことが分かった（比較例１〜４）。
これに対し、ポリマーを含有するガラス転移温度が０℃以下のコアと、ポリマーを含有するガラス転移温度が１０℃以上のシェルとを有する水分散性粒子Ａ−１〜Ａ−２６を含有する感光層を有するフレキソ印刷版原版は、いずれも水現像性が良好となり、また、繰り返し使用を想定した水性現像液中に含まれる分散物が、リンス工程を想定した水で希釈した際にも、付着性および凝集性を抑制できることが分かった（実施例１〜２６）。
特に、実施例４と実施例１１との対比から、水分散性粒子のシェルに含まれるポリマーが、酸基含有モノマーに由来する構成単位を２〜１２質量％含有していると、水現像性がより良好となることが分かった。
また、実施例１３〜１５の対比から、水分散性粒子のコアのガラス転移温度が−２０℃以下であり、シェルのガラス転移温度が４０℃以上であると、水現像性がより良好となることが分かった。
また、実施例１８〜２０の対比から、水分散性粒子のシェルに含まれるポリマーが、炭素数が６以上の脂環式炭化水素基を有するアクリル酸エステル、炭素数が６以上の脂環式炭化水素基を有するメタクリル酸エステル、アクリルアミド類、メタクリルアミド類、アクリロニトリル、および、メタクリロニトリルからなる群から選択される少なくとも１種のモノマーに由来する構成単位を有していると、付着性および凝集性をより抑制できることが分かった。
また、実施例１９と実施例２５との対比から、シェルの質量に対するコアの質量の比率が、１以上であると、付着性および凝集性をより抑制できることが分かった。
【国際調査報告】
2020039975.tif 000005
2020039975.tif 000006
2020039975.tif 000007
2020039975.tif 000008